КЕРАМИЧЕСКИЕ КОМПОЗИТНЫЕ МАТЕРИАЛЫ ДЛЯ ОБЛИЦОВКИ СТЕН, ОБЛАДАЮЩИЕ СВОЙСТВАМИ ЭЛЕКТРОМАГНИТНОГО ЭКРАНИРОВАНИЯ

1. Способ покрытия субстратов, включающий следующие этапы:.
a) подготовка субстрата,
b) нанесение состава по меньшей мере на одну сторону субстрата, состав содержит неорганическое соединение, причем неорганическое соединение включает в себя по меньшей мере один металл и/или полуметалл, выбранный из группы, включающей Sc, Y, Ti, Zr, Nb, V, Cr, Mo, W, Mn, Fe, Co, B, Al, In, Tl, Si, Ge, Sn, Zn, Pb, Sb, Bi или их смеси, и по меньшей мере один элемент, выбранный из группы, включающей Te, Se, S, O, Sb, As, P, N, C, Ga или их смеси, и электропроводящее соединение, выбранное из группы, включающей металлы, металлические частицы, металлические сплавы, частицы металлические сплавы, электропроводящие соединения, содержащие углерод и смеси таковых,
c) сушку состава, нанесенного на этапе b),
1
1
3
d) нанесение по меньшей мере одного покрытия по меньшей мере на одну сторону субстрата, на которую на этапе b) был нанесен состав, причем покрытие содержит силан с общей формулой (Z)Si(OR), где Z представляет собой R, OR или Gly (Gly=3-глицидилоксипропил), а R представляет собой алкильный остаток с 1-18 атомами углерода, и все R могут быть одинаковыми или различными, частицы оксидов, выбранных из группы, включающей оксиды Ti, Si, Zr, Al, Y, Sn, Zn, Ce или смеси таковых, и инициатор, причем предпочтительно, чтобы в покрытии содержался 3-аминопропилтриметоксисилан и/или 3-аминопропилтриэтоксисилан и/или N-2-аминоэтил-3-аминопропилтриметоксисилан, и
е) Сушку покрытия, нанесенного на этапе d).
2. Способ по п.1,
отличающийся тем,
что субстрат на этапе а) представляет собой гибкий и/или жесткий субстрат.
3. Способ по п.1,
отличающийся тем,
что субстрат на этапе а) представляет собой трикотажное полотно, ткань, плетеное полотно, пленку, плоскостной материал и/или металлический лист.
4. Способ по п.1,
отличающийся тем,
что субстрат на этапе а) в основном обладает температурной стабильностью при температуре выше 100°С.
5. Способ по п.1,
отличающийся тем,
что субстрат на этапе а) в основном обладает температурной стабильностью при условиях сушки на этапах с) и/или е).
6. Способ по п.1,
отличающийся тем,
2
2
3
2
2
2
3
2
3
что неорганическое соединение этапа b) выбирают из группы, включающей TiO, AlO, SiO, ZrO, YO, BC, SiC, FeO, SiN, SiP, алюмосиликаты, фосфаты алюминия, цеолиты, частично замещенные цеолиты или смеси таковых.
7. Способ по п.1,
отличающийся тем,
что размер зерна неорганического соединения на этапе b) составляет от 1 нм до 10000 нм.
8. Способ по п.1,
отличающийся тем,
что состав этапа b) представляет собой суспензию, которая предпочтительно является водной суспензией.
9. Способ по п.1,
отличающийся тем,
что неорганическое соединение этапа b) получают гидролизом предшественника неорганического соединения, которое содержит металл и/или полуметалл.
10. Способ по п.9,
отличающийся тем,
что предшественник неорганического соединения выбирают из группы, включающей нитрат металла, галогенид металла, карбонат металла, алкоголят металла, галогенид полуметалла, алкоголят полуметалла или смеси таковых.
11. Способ по п.1,
отличающийся тем,
что электропроводящее вещество выбирают из группы, включающей медь, алюминий, железо, серебро, олово, цинк, углерод, магний, кальций, кобальт, марганец, золото, титан, хром, молибден, вольфрам, кремний или их сплавы.
12. Способ по из п.1,
отличающийся тем,
что форму электропроводящего вещества выбирают из группы, включающей порошок, чешуйки, полоски или их смеси.
13. Способ по п.1,
отличающийся тем,
что средний размер частиц электропроводящего вещества составляет от 0,05 мкм до 10 мкм.
14. Способ по п.1,
отличающийся тем,
-4
что субстрат с покрытием обладает электропроводностью более 10 См/см.
15. Способ по п.1,
отличающийся тем,
что состав этапа b) содержит инициатор.
16. Способ по п.15,
отличающийся тем,
что инициатор представляет собой кислоту или основание, которые предпочтительно являются водными кислотой или основанием.
17. Способ по п.1,
отличающийся тем,
что состав этапа b) представляет собой золь.
18. Способ по п.1,
отличающийся тем,
что сушку состава на этапе с) проводят нагреванием до температуры между 50°С и 1000°С.
19. Способ по п.1,
отличающийся тем,
2
2
1
2
z
4-z
a
b
n
что покрытие на этапе d) содержит второй силан с общей формулой (Z)Si(OR), где R - это алкильный остаток с 1-8 атомами углерода, a Z представляет собой HFC, причем a и b - это целые числа, все R могут быть одинаковы или различны, a+b=1+2n, z=1 или 2, а n составляет от 1 до 16, или - в том случае, когда Z представляет собой Gly, Z представляет собой Am (Am=3-аминопропил), где z=1.
20. Способ по п.1,
отличающийся тем,
что покрытие на этапе d) содержит в качестве силана 3-глицидилоксипропилтриэтоксисилан, и/или 3-глицидилоксипропилтриметоксисилан, и/или 3-аминопропилтриметоксисилан, и/или 3-аминопропилтриэтоксисилан, и/или N-2-аминоэтил-3-аминопропилтриметоксисилан в качестве второго силана.
21. Способ по п.1,
отличающийся тем,
a
b
n
z
4-z
что покрытие на этапе d) содержит в качестве силана тетраэтоксисилан, а в качестве второго силана - силан с формулой (HFC)Si(OR), причем а и b - это целые числа, a+b=1+2n, z=1 или 2, n составляет от 1 до 16, и все R могут быть одинаковы или различны, причем предпочтительно, чтобы все R были одинаковы и содержали от 1 до 6 атомов углерода.
22. Способ по п.1,
отличающийся тем,
что покрытие на этапе d) содержит тетраэтоксисилан, метилтриэтоксисилан, октилтриэтоксисилан и/или гексадецилтриметоксисилан в качестве силана и/или 3,3,4,4,5,5,6,6,7,7,8,8,8-тридекафтороктилтриэтоксисилан в качестве второго силана.
23. Способ по п.1,
отличающийся тем,
что покрытие на этапе d) в качестве инициатора содержит кислоту или основание, которые предпочтительно являются водными кислотой или основанием.
24. Способ по п.1,
отличающийся тем,
что поверхность частиц оксида, содержащегося в покрытии на этапе d), гидрофобна.
25. Способ по п.1,
отличающийся тем,
1+2n
n
что на поверхности частиц оксида в покрытии на этапе d) содержатся органические остатки XC, связанные с атомами кремния, причем n составляет от 1 до 20, а Х представляет собой водород и/или фтор.
26. Способ по из п.1,
отличающийся тем,
что в покрытии на этапе d) содержится полимер, который предпочтительно обладает средневзвешенной молекулярной массой в 3000 г/моль.
27. Способ по п.1,
отличающийся тем,
что средняя степень полимеризации полимера в покрытии на этапе d) составляет по меньшей мере 50.
28. Способ по п.1,
отличающийся тем,
что полимер в покрытии на этапе d) выбран из группы, включающей полиамид, полиэфир, эпоксидные смолы, меламин-формальдегидный конденсат, уретаново-полиоловую смолу или смеси таковых.
29. Способ по п.1,
отличающийся тем,
что на субстрат на этапе d) нанесено столько покрытия, чтобы после сушки на этапе е) на субстрате образовывался слой высушенного покрытия толщиной от 0,05 до 10 мкм.
30. Способ по п.1,
отличающийся тем,
перед нанесением покрытия на этапе b) и/или d) наносят по меньшей мере еще одно покрытие.
31. Способ по п.1,
отличающийся тем,
что после нанесения покрытия на этапе d) наносят по меньшей мере еще одно покрытие.
32. Способ по одному из пп.1-31,
отличающийся тем,
что сушку покрытия на этапе е) осуществляют посредством нагревания до температуры между 50 и 1000°С.
33. Применение субстрата с покрытием, полученного по одному из пп.1-32, в качестве обоев.